(57)【要約】【課題】回路接続に必要な工程数及び部材点数を少なく、かつ良好な接続抵抗を得ることができる配線付き接着剤を提供する。【解決手段】配線付き接着剤２０は、フィルム状接着剤１と、フィルム状接着剤１の主面２１上に設けられた配線２とを備える。【選択図】図１
2007191674.tif 000002
【特許請求の範囲】
【請求項１】
フィルム状接着剤と、
前記フィルム状接着剤の主面上に設けられた配線と、
を備える、配線付き接着剤。
【請求項２】
前記フィルム状接着剤は導電粒子を含有する、請求項１に記載の配線付き接着剤。
【請求項３】
前記フィルム状接着剤の前記主面とは反対側の面上に設けられた基材を更に備える、請求項１又は２に記載の配線付き接着剤。
【請求項４】
前記フィルム状接着剤の前記主面上に、前記配線を覆うように設けられた別のフィルム状接着剤を更に備える、請求項１〜３のいずれか一項に記載の配線付き接着剤。
【請求項５】
前記別のフィルム状接着剤は導電粒子を含有する、請求項４に記載の配線付き接着剤。
【発明の詳細な説明】
【技術分野】
【０００１】
本発明は、配線付き接着剤に関する。
【背景技術】
【０００２】
集積回路類等の回路基板は、基材上に銅、アルミ等の金属箔層を形成し、エッチング、めっきによって配線を基材上に形成することで作製される。基材としては、セラミックやガラス−エポキシ等の硬質基材やポリイミドフィルムやＰＥＴフィルム等のフィルム状基材が用いられる。この回路基板はそれ自体に接着性を有しないため、回路基板間の機械的接続、電気的接続には、はんだや異方導電性接着剤が用いられている。
【０００３】
また近年、精密電子機器の分野では回路の高密度化が進んでおり、配線幅、配線間隔が極めて狭くなっているため、配線の脱落、剥離や位置ずれ等が生じ易くなっている。この問題を解決するため、低温速硬化性に優れ、且つ、十分に長い可使時間を有する電気・電子用の回路接続用接着剤が開発されている（例えば、特許文献１、２参照）。
【０００４】
この回路接続用接着剤は、従来から液晶表示装置の製造工程等においてフレキシブル配線板（Flexible Printed Circuit：以下、ＦＰＣ）を液晶表示パネルに実装する場合等に広く用いられてきた。このような従来の回路接続用接着剤を用いて実装する場合、
（１）ガラス上にインジウム錫酸化物（Indium TinOxide：以下、ＩＴＯ）等で形成された接続端子や、ガラス−エポキシ基板上に形成された金属端子を有する回路基板を用意する、
（２）回路基板上に回路接続用接着剤を仮圧着する、
（３）回路接続用接着剤の基材（セパレータ）を剥離する、
（４）ＦＰＣを回路基板上に配置し、位置合わせ（アライメント）する、
（５）本圧着（接続）する、
という工程を経ていた。
【０００５】
また、ＦＰＣの酸化防止、コストダウンを目的として、ＦＰＣに予め回路接続用接着剤（異方導電性フィルム）を形成しておくという技術も提案されている（例えば、特許文献３参照）。
【特許文献１】国際公開第９８／４４０６７号パンフレット
【特許文献２】国際公開第０１／０１５５０５号パンフレット
【特許文献３】特開２００５−２８５６４０号公報
【発明の開示】
【発明が解決しようとする課題】
【０００６】
このような従来の技術では、上記の通り多くの工程を必要とするため、長時間の製造時間を有しコストアップの要因となっていた。また、回路接続用接着剤、回路基板、ＦＰＣの３点の部材が必要であり、これもコストアップの大きな要因となっていた。
【０００７】
本発明者らは、上述のように従来の回路基板同士をはんだや接着剤で接続する方法よりも、回路接続に必要な工程数及び部材点数が少なく、かつ良好な接続抵抗を得ることができる回路接続部材及び回路接続方法を探索した。
【０００８】
本発明はかかる状況に鑑みてなされたものであり、回路接続に必要な工程数及び部材点数を少なく、かつ良好な接続抵抗を得ることができる配線付き接着剤を提供することを目的とする。
【課題を解決するための手段】
【０００９】
上述の課題を解決するため、本発明の配線付き接着剤は、フィルム状接着剤と、前記フィルム状接着剤の主面上に設けられた配線とを備える。
【００１０】
本発明の配線付き接着剤を回路基板に押圧すると、フィルム状接着剤が回路基板に接着することにより、配線付き接着剤の配線が回路基板に接続される。よって、本発明の配線付き接着剤を用いることにより、回路接続を行う際に別途はんだや接着剤を用いる必要がなくなる。したがって、回路接続に必要な工程数及び部材点数を少なくすることができる。さらに、本発明の配線付き接着剤を用いることにより、良好な接続抵抗を得ることができる。
【００１１】
また、前記フィルム状接着剤は導電粒子を含有することが好ましい。これにより、配線付き接着剤を回路基板に接続する際に、配線付き接着剤の配線と回路基板との接続抵抗を小さくすることができる。
【００１２】
また、上記配線付き接着剤は、前記フィルム状接着剤の前記主面とは反対側の面上に設けられた基材を更に備えることが好ましい。これにより、配線付き接着剤をロール状に巻き取る際に、フィルム状接着剤同士の接着を抑制することができる。また、基材がフィルム状接着剤を支持するので、フィルム状接着剤の主面上に配線を形成する際に、フィルム状接着剤の取り扱いが容易になる。さらに、フィルム状接着剤の主面とは反対側の面が他の部材や装置等に接着してしまうことを抑制できる。
【００１３】
また、上記配線付き接着剤は、前記フィルム状接着剤の前記主面上に、前記配線を覆うように設けられた別のフィルム状接着剤を更に備えることが好ましい。この場合、配線付き接着剤を回路基板する際に、配線付き接着剤と回路基板との密着性を高めることができる。
【００１４】
さらに、前記別のフィルム状接着剤は導電粒子を含有することが好ましい。これにより、配線付き接着剤を回路基板に接続する際に、配線付き接着剤の配線と回路基板との接続抵抗を小さくすることができる。
【発明の効果】
【００１５】
本発明によれば、回路接続に必要な工程数及び部材点数を少なく、かつ良好な接続抵抗を得ることができる配線付き接着剤が提供される。
【発明を実施するための最良の形態】
【００１６】
以下、添付図面を参照しながら本発明の実施形態を詳細に説明する。なお、図面の説明において、同一又は同等の要素には同一符号を用い、重複する説明を省略する。
【００１７】
（第１実施形態）
図１は、第１実施形態に係る配線付き接着剤を模式的に示す斜視図である。図１に示される配線付き接着剤２０（以下、「接着剤２０」という。）は、フィルム状接着剤１と、フィルム状接着剤１の主面２１上に設けられた配線２とを備える。接着剤２０は後述する回路基板３０に接続される。配線２は、主面２１の面方向に沿って所定の間隔で複数設けられている。
【００１８】
図２は、第１実施形態に係る配線付き接着剤を回路基板に接続することによって得られる回路接続構造の製造方法の各工程を模式的に示す斜視図である。
【００１９】
まず、図２(ａ)に示されるようにフィルム状接着剤１を準備する。フィルム状接着剤１は、例えばフィルム基材上に接着剤組成物を含む溶液を塗布し、塗布された溶液を乾燥させることによって得られる。
【００２０】
続いて、図２(ｂ)に示されるようにフィルム状接着剤１の主面２１上に配線２を形成して接着剤２０を得る。配線２は、フィルム状接着剤１の主面２１上に金属箔をラミネート等により形成した後、その金属箔をエッチングすることによって形成されることが好ましい。この場合、高精細な配線２の形成が可能である。また、金属線をフィルム状接着剤１の主面２１に直接押し付けることにより配線２を形成してもよい。この場合、工程数が少ないので、短時間で配線２を形成することができる。
【００２１】
一方、基板３と基板３上に設けられた配線１２とを有する回路基板３０を準備する。基板３は、例えばガラスやセラミック、ガラス−エポキシ等からなる硬質基材であってもよいし、例えばポリイミドフィルムやＰＥＴフィルム等であってもよい。配線１２は、例えば配線２と同様の材料から構成される。接着剤２０は、図２(ｂ)に示されるように回路基板３０に位置合わせされ、対向配置される。その結果、配線２は配線１２に対向配置される。
【００２２】
次に、接着剤２０を回路基板３０に押圧することによって接着剤２０を回路基板３０に接続し、図２(ｃ)に示されるように、回路接続構造４０を作製する。このとき、例えば接着剤２０及び回路基板２０を加熱及び加圧することによって、フィルム状接着剤１が硬化する。これにより、フィルム状接着剤１の硬化物８が得られる。この硬化物８によって、配線２と配線１２とが電気的及び機械的に接続される。また、硬化物８によって隣り合う配線２間は絶縁される。
【００２３】
以上説明したように、本実施形態の接着剤２０を回路基板３０に押圧すると、フィルム状接着剤１が回路基板３０に接着することにより、配線２が配線１２に接続される。よって、接着剤２０を用いることにより、回路接続を行う際に別途はんだや接着剤を用いる必要がなくなる。よって、回路接続に用いる部材点数を少なくすることができると共に、回路接続の工程数も少なくすることができる。したがって、回路接続構造４０の生産効率を向上できると共に生産コストを低減できる。さらに、接着剤２０を用いることにより、良好な接続抵抗を得ることができる。
【００２４】
フィルム状接着剤１は、光硬化性接着剤又は熱硬化性接着剤を含有することが好ましい。この場合、接着剤２０を回路基板３０に接続する際にフィルム状接着剤１を化学反応させて硬化させることができる。また、硬化物８の耐熱性及び耐湿性が飛躍的に向上するので、配線２と配線１２との電気的及び機械的接続の信頼性が向上する。フィルム状接着剤１の材料としては、例えば、接着ハンドブック（第２版、日刊工業新聞社刊、日本接着協会編）のＩＩ．接着剤編に記述されている接着剤が挙げられる。
【００２５】
配線２の材質としては、例えば銅、銀、金等の延伸性に優れた金属が好ましい。この場合、配線２の幅や径を小さくすることができるので、高密度な配線２の形成が可能になる。また、配線２の表層が金を含有することが好ましい。これにより、配線２と配線１２との接続抵抗を低くすることができる。
【００２６】
（第２実施形態）
図３は、第２実施形態に係る配線付き接着剤を模式的に示す斜視図である。図３に示される配線付き接着剤２０ａ（以下、「接着剤２０ａ」という。）は、第１実施形態に係る接着剤２０のフィルム状接着剤１に代えて、フィルム状接着剤１中に導電粒子Ｐを含有するフィルム状接着剤１ａを備える。フィルム状接着剤１ａは、例えば異方導電性接着剤である。接着剤２０ａは、接着剤２０と同様に、上述の回路基板３０に接続される。
【００２７】
接着剤２０ａでは、接着剤２０を回路基板３０に接続する場合に比べて、接着剤２０ａを回路基板３０に接続する際に、より安定して配線２を配線１２に接続できると共に、配線２と配線１２との接続抵抗を小さくすることができる。
【００２８】
導電粒子Ｐとしては、Ａｕ、Ａｇ、Ｎｉ、Ｃｕ、はんだ等の金属やカーボン等からなる粒子が挙げられる。導電粒子Ｐは、Ｎｉ等の遷移金属類からなる粒子の表面をＡｕ等の貴金属類からなる層で被覆したものでもよい。また、導電粒子Ｐは、非導電性のガラス、セラミック、プラスチック等からなる粒子の表面を導電層で被覆し、その導電層を貴金属類からなる最外層で被覆したものでもよいし、熱溶融金属粒子でもよい。この場合、導電粒子Ｐが、加熱及び加圧による変形性を有するので、回路接続時に導電粒子Ｐと配線２，１２との接触面積が増加し、信頼性が向上するので好ましい。貴金属類からなる層の厚さは、良好な接続抵抗を得るために、１００オングストローム（１０ｎｍ）以上であることが好ましい。導電粒子Pの含有量は、用途に応じて、フィルム状接着剤１の樹脂成分１００体積部に対して０．１〜３０体積部の範囲とすることができる。過剰な導電粒子Pによる隣接配線間の短絡等を防止するためには、導電粒子Pの含有量を０．１〜１０体積部とするのが好ましい。
【００２９】
（第３実施形態）
図４は、第３実施形態に係る配線付き接着剤を模式的に示す斜視図である。図４に示される配線付き接着剤２０ｂ（以下、「接着剤２０ｂ」という。）は、第１実施形態に係る接着剤２０の構成に加えて、基材（セパレータともいう。）４を更に備える。基材４は、フィルム状接着剤１の主面２１とは反対側の面２２上に設けられる。接着剤２０ｂは、接着剤２０と同様に、上述の回路基板３０に接続される。
【００３０】
接着剤２０ｂは、例えば、まず基材４上に接着剤組成物を含む溶液を塗布し、塗布された溶液を乾燥させることによりフィルム状接着剤１を形成し、その後フィルム状接着剤１の主面２１上に配線２を形成することによって得られる。
【００３１】
接着剤２０ｂでは、接着剤２０ｂをロール状に巻き取る際に、フィルム状接着剤１同士の接着を抑制することができる。また、基材４がフィルム状接着剤１を支持するので、フィルム状接着剤１の主面２１上に配線２を形成する際に、フィルム状接着剤１の取り扱いが容易になる。さらに、フィルム状接着剤１の面２２が加熱及び加圧を行うプレス機等に接触しても、接着剤がプレス機等に転写されることを抑制できる。
【００３２】
（第４実施形態）
図５は、第４実施形態に係る配線付き接着剤を模式的に示す斜視図である。図５に示される配線付き接着剤２０ｃ（以下、「接着剤２０ｃ」という。）は、第３実施形態に係る接着剤２０ｂの構成に加えて、別のフィルム状接着剤５を更に備える。フィルム状接着剤５は、フィルム状接着剤１の主面２１上に、配線２を覆うように設けられる。接着剤２０ｃは、接着剤２０と同様に、上述の回路基板３０に接続される。
【００３３】
接着剤２０ｃは、例えば、接着剤２０ｂの配線２上にフィルム状接着剤５を押圧することによってフィルム状接着剤１とフィルム状接着剤５とを接着させることによって得られる。
【００３４】
接着剤２０ｃでは、接着剤２０ｃを回路基板３０に接続する際にフィルム状接着剤５が回路基板３０に接着する。よって、接着剤２０ｃと回路基板３０とが隙間無く接続されるので、接着剤２０ｂを用いる場合に比べて、接着剤２０ｃと回路基板３０との密着性を高めることができる。その結果、配線２と配線１２との電気的及び機械的な接続信頼性が向上する。
【００３５】
フィルム状接着剤５は、フィルム状接着剤１と同様の材料からなることが好ましい。この場合、フィルム状接着剤１，５間が強固に接着する。
【００３６】
（第５実施形態）
図６は、第５実施形態に係る配線付き接着剤を模式的に示す斜視図である。図６に示される配線付き接着剤２０ｄ（以下、「接着剤２０ｄ」という。）は、第４実施形態に係る接着剤２０ｃのフィルム状接着剤５に代えて、フィルム状接着剤５中に導電粒子Ｐを含有するフィルム状接着剤５ａを備える。フィルム状接着剤５ａは、例えば異方導電性接着剤である。接着剤２０ｄは、接着剤２０と同様に、上述の回路基板３０に接続される。
【００３７】
接着剤２０ｄでは、接着剤２０ｃを回路基板３０に接続する場合に比べて、接着剤２０ｄを回路基板３０に接続する際に、より安定して配線２を配線１２に接続できると共に、配線２と配線１２との接続抵抗を小さくすることができる。
【００３８】
なお、接着剤２０ｄにおいて、フィルム状接着剤１に代えてフィルム状接着剤１ａを用いてもよいが、図６に示されるように、フィルム状接着剤１とフィルム状接着剤５ａとの組み合わせが特に好ましい。この場合、隣接配線間の絶縁性が良好に維持され、かつ、対向配線間の接続抵抗を低減することができる。
【００３９】
以上、本発明の好適な実施形態について詳細に説明したが、本発明は上記実施形態に限定されない。
【実施例】
【００４０】
以下、実施例及び比較例に基づいて本発明をより具体的に説明するが、本発明は以下の実施例に限定されるものではない。
【００４１】
（実施例１）
フィルム状接着剤として、厚さ５０μｍのポリエステルシート（（株）東洋紡製、バイロン５００（製品名））を準備した。続いて、布線機を用いて、ポリエステルシートの表面上に長さ１０ｃｍ、直径０．１ｍｍの金線を２００μｍピッチで１０本形成した。このようにして、実施例１の配線付き接着剤を得た（図１参照）。
【００４２】
（実施例２）
固形エポキシ樹脂（ジャパンエポキシレジン（株）、エピコート＃１００７（製品名））５０ｇを、質量比でトルエン（沸点１１０．６℃、ＳＰ値８．９０）／酢酸エチル（沸点７７．１℃、ＳＰ値９．１０）＝５０／５０の混合溶剤に溶解して、固形分４０％の溶液を得た。続いて、固形質量比で、固形エポキシ樹脂５０ｇ、ビスフェノールＡ型液状エポキシ樹脂４５ｇ、硬化促進剤としてイミダゾール５ｇとなるように配合して塗布用溶液を得た。この塗布用溶液を、片面が表面処理された厚さ８０μｍのＰＥＴフィルムに塗工装置を用いて塗布し、７０℃、１０分の熱風乾燥を行った。これにより、ＰＥＴフィルム上に厚さ５０μｍのフィルム状接着剤を形成した。さらに、このフィルム状接着剤上に実施例１と同様に金線を形成することにより、実施例２の配線付き接着剤を得た（図４参照）。
【００４３】
（実施例３）
実施例２と同様に、ＰＥＴフィルム上に厚さ５０μｍのフィルム状接着剤を形成し、積層体を得た。この積層体を、実施例２の配線付き接着剤の主面（金線が露出した面）上にラミネートした後、その積層体のＰＥＴフィルムを剥離することにより、実施例３の配線付き接着剤を得た（図５参照）。
【００４４】
（実施例４）
フィルム状接着剤として、厚さ５０μｍの異方導電フィルム（日立化成工業（株）製、ＡＣ−７０７３Ｚ（製品名））を用いたこと以外は実施例１と同様にして、実施例４の配線付き接着剤を得た（図３参照）。
【００４５】
（実施例５）
積層体として、ＰＥＴフィルム上に実施例４の異方導電フィルムを形成したものを用いたこと以外は実施例３と同様にして、実施例５の配線付き接着剤を得た（図６参照）。
【００４６】
（実施例６）
長さ１０ｃｍ、直径０．１ｍｍの金線に代えて長さ１０ｃｍ、直径０．１ｍｍの銅線を用いたこと以外は実施例２と同様にして、実施例６の配線付き接着剤を得た。
【００４７】
（実施例７）
長さ１０ｃｍ、直径０．１ｍｍの金線に代えて長さ１０ｃｍ、直径０．１ｍｍの白金線を用いたこと以外は実施例２と同様にして、実施例７の配線付き接着剤を得た。
【００４８】
（実施例８）
長さ１０ｃｍ、直径０．１ｍｍの金線に代えて長さ１０ｃｍ、直径０．１ｍｍの銅線を用いたこと以外は実施例４と同様にして、実施例８の配線付き接着剤を得た。
【００４９】
（実施例９）
長さ１０ｃｍ、直径０．１ｍｍの金線に代えて長さ１０ｃｍ、直径０．１ｍｍの白金線を用いたこと以外は実施例４と同様にして、実施例９の配線付き接着剤を得た。
【００５０】
（回路接続）
実施例１〜９の配線付き接着剤を用いて以下のように回路接続を行った。図７は、回路接続構造の特性を評価するための特性評価用基板（回路基板ともいう。）を模式的に示す斜視図である。図７に示される特性評価用基板５０では、ガラス−エポキシ基板９の一端上に長さ２ｃｍ、幅１ｃｍの配線６が形成されている。ガラス−エポキシ基板９の他端上には、長さ２ｃｍの配線（接続端子ともいう。）７が２００μｍピッチで１０本形成されている。配線６と配線７との間には、長さ８ｃｍにわたって、配線６，７が形成されずガラス−エポキシ基板９の表面が露出する領域が設けられている。
【００５１】
図８は、図７の特性評価用基板に図４の配線付き接着剤を接続して得られる回路接続構造を模式的に示す斜視図である。図８は、実施例２における回路接続構造を示している。図８に示される回路接続構造６０では、接着剤２０ｂの配線２が配線６，７に接続されている。特性評価用基板５０と接着剤２０ｂとは、配線２の一端と配線６が幅１ｃｍにわたって接続され、かつ、配線２の他端と配線７が幅１ｃｍにわたって接続されるように位置合わせされている。このとき、１８０℃、３ＭＰａで２０秒間加熱及び加圧することによって、接着剤２０ｂを特性評価用基板５０に接続した。なお、実施例１，３〜９についても実施例２と同様にして回路接続構造を得た。
【００５２】
（比較例１）
特性評価用基板５０上に、厚さ５０μｍの異方導電フィルム（日立化成工業（株）製、ＡＣ−７０７３Ｚ（製品名））を転写した。続いて、ポリイミドフィルムを作製し、そのポリイミドフィルムの表面上に長さ１０ｃｍの金線を２００μｍピッチで１０本形成してＦＰＣ（Flexible Printed Circuits）を得た。このＦＰＣを、異方導電フィルムを介して特性評価用基板５０に接続した。このとき、１８０℃、３ＭＰａで２０秒間加熱及び加圧することによって、ＦＰＣを特性評価用基板５０に接続した。
【００５３】
（比較例２）
金線を形成しなかったこと以外は実施例２と同様にして配線が形成されていない接着シートを得た。続いて、この接着シートを特性評価用基板５０に接続した。
【００５４】
（接続抵抗の測定）
実施例１〜９及び比較例１，２について、隣接する配線７間の抵抗値を、回路接続の直後（初期）、及び８５℃、８５％ＲＨの高温高湿槽中に５００時間保持した後（高温高湿処理後）にマルチメータで測定した。抵抗値は隣接する配線７間の抵抗９点の平均（ｘ＋３σ）で示した。得られた結果を表１に示す。また、実施例１〜９及び比較例１について、回路接続の工程数及び回路接続に用いる部材点数を表１に示した。
【００５５】
【表１】
2007191674.tif 000003
【００５６】
実施例１で用いたフィルム状接着剤は熱可塑性接着剤からなり、実施例２〜９で用いたフィルム状接着剤は熱硬化性接着剤からなるので、実施例２〜９の接続抵抗は、実施例１の接続抵抗と同じか又はそれよりも低くなっている。なお、実施例１において回路の断線は発生しなかった。実施例４，５，８，９で用いたフィルム状接着剤には導電粒子が含まれているため、特に高温高湿処理後の接続抵抗が低い値であった。
【００５７】
実施例１，４，８，９において、回路接続の工程数は、
（１）特性評価用基板５０を用意する、
（２）特性評価用基板５０の配線７と接着剤２０ｂの配線２とを位置合わせする、
（３）特性評価用基板５０と接着剤２０ｂとを圧着する、
の３工程であった。
【００５８】
実施例２，３，５〜７において、回路接続の工程数は、
（１）特性評価用基板５０を用意する、
（２）特性評価用基板５０の配線７と接着剤２０ｂの配線２とを位置合わせする、
（３）特性評価用基板５０と接着剤２０ｂとを圧着する、
（４）接着剤２０ｂの基材４を剥離する、
の４工程であった。
【００５９】
比較例１において、回路接続の工程数は、
（１）特性評価用基板５０を用意する、
（２）特性評価用基板５０上に異方導電フィルムを仮圧着する、
（３）異方導電フィルムの基材（セパレータ）を剥離する、
（４）特性評価用基板５０の配線７とＦＰＣの端子とを位置合わせする、
（５）特性評価用基板５０とＦＰＣとを本圧着（接続）する、
の５工程であった。
【００６０】
また、実施例１〜９では、配線付き接着剤、特性評価用基板５０の２点を部材として用いて回路接続を行った。一方、比較例１では、ＦＰＣ、異方導電フィルム、特性評価用基板５０の３点を部材として用いて回路接続を行った。比較例２では回路接続を行うことができなかった。
【図面の簡単な説明】
【００６１】
【図１】第１実施形態に係る配線付き接着剤を模式的に示す斜視図である。
【図２】第１実施形態に係る配線付き接着剤を回路基板に接続することによって得られる回路接続構造の製造方法の各工程を模式的に示す斜視図である。
【図３】第２実施形態に係る配線付き接着剤を模式的に示す斜視図である。
【図４】第３実施形態に係る配線付き接着剤を模式的に示す斜視図である。
【図５】第４実施形態に係る配線付き接着剤を模式的に示す斜視図である。
【図６】第５実施形態に係る配線付き接着剤を模式的に示す斜視図である。
【図７】回路接続構造の特性を評価するための特性評価用基板を模式的に示す斜視図である。
【図８】図７の特性評価用基板に図４の配線付き接着剤を接続して得られる回路接続構造を模式的に示す斜視図である。
【符号の説明】
【００６２】
１，１ａ…フィルム状接着剤、２…配線、４…基材、５，５ａ…別のフィルム状接着剤、２０，２０ａ，２０ｂ，２０ｃ，２０ｄ…配線付き接着剤、２１…フィルム状接着剤の主面、２２…フィルム状接着剤の主面とは反対側の面、Ｐ…導電粒子。
【図１】
2007191674.tif 000004
【図２】
2007191674.tif 000005
【図３】
2007191674.tif 000006
【図４】
2007191674.tif 000007
【図５】
2007191674.tif 000008
【図６】
2007191674.tif 000009
【図７】
2007191674.tif 000010
【図８】
2007191674.tif 000011